(57)【要約】 【課題】流動性の高いモルタルやコンクリートを製造することができ、かつ短期から長期にかけて高い強度を発現するモルタルやコンクリートを製造することができるセメント組成物を提供する。【解決手段】セメントと、酢酸及びプロピオン酸又はそれらの塩からなる群より選ばれた１種以上の強度増進剤を含有するセメント組成物であって、前記強度増進剤の含有量が、セメント100質量部に対して、0.05〜2.5質量部であるセメント組成物。  上記強度増進剤としては、酢酸カルシウム又はプロピオン酸カルシウムが好ましい。【選択図】なし【特許請求の範囲】
【請求項１】
セメントと、酢酸及びプロピオン酸又はそれらの塩からなる群より選ばれた１種以上の強度増進剤を含有するセメント組成物であって、
前記強度増進剤の含有量が、セメント100質量部に対して、0.05〜2.5質量部であることを特徴とするセメント組成物。
【請求項２】
強度増進剤が、酢酸カルシウム又はプロピオン酸カルシウムである請求項１記載のセメント組成物。
【発明の詳細な説明】
【技術分野】
【０００１】
本発明は、流動性が良好で、かつ、初期から長期にかけて高い強度を発現することができるセメント組成物に関する。
【背景技術】
【０００２】
従来、セメントの強度増進剤としては、塩化カルシウムや塩化マグネシウム等の金属塩化物が使用されていた。しかしながら、前記従来の強度増進剤としての金属塩化物は鉄等の金属に対して腐食性があり、鉄筋コンクリートに使用することは困難であるという問題があった。
【０００３】
そこで、最近、セメントの強度増進剤としてギ酸カルシウムを使用することが提案されている。例えば、特許文献１には、40〜70質量％の2CaO・SiO2と、1〜6質量％の3CaO・Al2O3とを含有する高ビーライトセメントに、ギ酸カルシウムを配合した高流動性低熱セメント組成物が記載されている。
【０００４】
しかしながら、高ビーライトセメント以外のセメント、例えば、普通ポルトランドセメント（2CaO・SiO2含有量は25質量％程度、3CaO・Al2O3含有量は10質量％程度）にギ酸カルシウムを配合した場合には、強度発現性に優れるセメント組成物を製造しようとすると、普通ポルトランドセメント100質量部に対して、ギ酸カルシウムを3〜5質量部配合する必要があり、該セメント組成物を使用したモルタルやコンクリートの流動性が低下するという問題があった。
【先行技術文献】
【特許文献】
【０００５】
【特許文献１】特許第２９６５５４８号公報
【発明の概要】
【発明が解決しようとする課題】
【０００６】
そこで、本発明の目的は、流動性の高いモルタルやコンクリートを製造することができ、かつ短期から長期にかけて高い強度を発現するモルタルやコンクリートを製造することができるセメント組成物を提供することにある。
【課題を解決するための手段】
【０００７】
本発明は、セメントと、酢酸及びプロピオン酸又はそれらの塩からなる群より選ばれた１種以上の強度増進剤を含有するセメント組成物であって、前記強度増進剤の含有量が、セメント100質量部に対して、0.05〜2.5質量部であることを特徴とするセメント組成物である。
そして上記強度増進剤としては、酢酸カルシウム又はプロピオン酸カルシウムが好ましいものである。
【発明の効果】
【０００８】
本発明のセメント組成物を用いれば、流動性が高く、かつ初期強度及び長期強度発現性が良好なモルタルやコンクリートを製造することができる。
【発明を実施するための形態】
【０００９】
以下、本発明について詳細に説明する。
本発明のセメント組成物は、セメントと、酢酸及びプロピオン酸又はそれらの塩からなる群より選ばれた１種以上の強度増進剤を含有するものである。
本発明で使用するセメントとしては、普通・早強・中庸熱・低熱等の各種ポルトランドセメントや、ポルトランドセメントに高炉スラグ、フライアッシュ又はシリカを混合した各種混合セメント、あるいはポルトランドセメントに石灰石粉末やシリカフュームを混合したセメント、さらには産業廃棄物、一般廃棄物及び建設発生土から選ばれる一種以上を原料として製造した水硬率が1.8〜2.3、ケイ酸率が1.3〜2.3、鉄率が1.3〜2.8である焼成物の粉砕物と石膏とからなるセメントや、都市ゴミ焼却灰及び／又は下水汚泥焼却灰を原料として製造した焼成物の粉砕物と石膏とからなるセメント（エコセメント）等が挙げられる。
【００１０】
本発明で使用する強度増進剤は、酢酸及びプロピオン酸又はそれらの塩からなる群より選ばれた１種以上のものであり、塩としてはナトリウム塩、カリウム塩、カルシウム塩、マグネシウム塩、バリウム塩、アルミニウム塩、亜鉛塩及びアンモニウム塩等が挙げられる。
本発明においては、セメント組成物の流動性や強度発現性等から、強度増進剤として、酢酸カルシウム又はプロピオン酸カルシウムを使用するのが好ましい。
【００１１】
強度増進剤の添加量は、セメント100質量部に対して、0.05〜2.5質量部であることが好ましく、0.1〜2.0質量部であることがより好ましく、0.1〜1.0質量部であることが特に好ましい。強度増進剤の添加量がセメント100質量部に対して0.05質量部未満では、セメント組成物の強度増進効果が低下する。一方、強度増進剤の添加量がセメント100質量部に対して2.5質量部を超えても、セメント組成物の強度増進効果が低下する。また、この場合、流動性が低下することもある。
【００１２】
本発明のセメント組成物は、予めセメントと強度増進剤を混合しておいてもよいし、セメントと強度増進剤をモルタルやコンクリートの混練時に混合してもよい。
また、本発明のセメント組成物においては、強度増進剤を溶解した混練水を調製しておき、モルタルやコンクリートの混練時に前記混練水とセメント等をミキサーで混練することもできる。
セメント組成物の混合装置としては、既存のいかなる混合装置や撹拌装置が使用可能であり、例えば、傾胴ミキサ、オムニミキサ、Ｖ型ミキサ、ヘンシェルミキサ、ナウターミキサ等が使用可能である。
【００１３】
本発明のセメント組成物を使用してモルタルやコンクリートを製造する場合には、膨張材、減水剤、ＡＥ減水剤、高性能減水剤、高性能ＡＥ減水剤、消泡剤、増粘剤、防錆剤、防凍剤、収縮低減剤、高分子エマルジョン等の各種添加剤や、高炉スラグ粉末、石灰石粉末、フライアッシュ、及びシリカフュームなどの混和材料等からなる群より選ばれた一種又は二種以上を、本発明の目的を実質的に阻害しない範囲で併用することが可能である。
なお、細骨材としては、川砂、陸砂、海砂、砕砂、珪砂またはこれらの混合物を使用することができる。粗骨材としては、砂利や砕石等を使用することができる。
【実施例】
【００１４】
以下、実施例により本発明を説明する。
実施例１
１．使用材料
以下の材料を使用した。
・セメント：普通ポルトランドセメント（太平洋セメント(株)製）
・細骨材：標準砂（「JIS R 5201 セメントの物理試験方法」に規定されるもの）
・強度増進剤：Ａ；酢酸カルシウム（試薬特級）
Ｂ；プロピオン酸カルシウム（試薬特級）
Ｃ；ギ酸カルシウム（試薬特級）
【００１５】
２．セメント組成物の評価
普通ポルトランドセメント：標準砂：混練水（水道水に表１に示す強度増進剤を溶解したもの）＝100：225：50（質量比）に配合したものを、「JIS R 5201 セメントの物理試験方法」に準じて混練し、「JIS R 5201 セメントの物理試験方法」に準じて、フロー値と圧縮強さを測定した。
結果を表１に示す。
【００１６】
【表１】
2010173875.tif 000002
【００１７】
表１から、本発明のセメント組成物を使用したモルタル（No.１〜４及びNo.６〜９）は、流動性が高く、かつ初期から長期にかけての強度発現性も良好であることがわかる。
一方、強度増進剤の添加量が多い場合（No.５及びNo.10）は、強度発現性が低かった。
また、強度増進剤として、ギ酸カルシウムを使用した場合（No.11〜15）は、ギ酸カルシウムの添加量が少ない（セメント100質量部に対して2質量部以下）と強度発現性が低く、一方、添加量を多くすると強度発現性は良好であるが流動性が低くかった。
【００１８】
実施例２
普通ポルトランドセメント：酢酸カルシウム：標準砂：水道水＝100：1：225：50（質量比）に配合したものを、「JIS R 5201 セメントの物理試験方法」に準じて混練し、「JIS R 5201 セメントの物理試験方法」に準じて、フロー値と圧縮強さを測定した。
その結果、フロー値は１６７mmであった。また、圧縮強度は、材齢７日が５３．０N/mm2、材齢２８日が７２．７N/mm2であった。